(57)【特許請求の範囲】
【請求項１】
アミノ変性シリコーンオイルを主体とする撥水処理剤であって、拭き取り剤としてアミノ、ポリエーテル両変性シリコーンオイルを含有することを特徴とする撥水処理剤。
【請求項２】
前記アミノ、ポリエーテル両変性シリコーンオイルの粘度（２５℃）が１００〜１００００ｃＳｔであり、アミノ当量が１００〜１００００であり、ＨＬＢが２〜１５であることを特徴とする請求項１記載の撥水処理剤。
【請求項３】
前記アミノ変性シリコーンオイルの粘度（２５℃）が、１０〜１００００ｃＳｔであり、アミノ当量が１００〜１００００であることを特徴とする請求項１記載の撥水処理剤。
【請求項４】
前記アミノ変性シリコーンオイルを０．００１〜５０重量％、前記アミノ、ポリエーテル両変性シリコーンオイルを０．００１〜５０重量％の割合で含有することを特徴とする請求項１〜３記載の撥水処理剤。
【発明の詳細な説明】
【０００１】
【発明の属する技術分野】
本発明は、例えば自動車のボディやガラスに適用される撥水処理剤に関する。詳細には、十分な撥水性が保持されており、かつ長時間放置しても簡単にムラを拭き取り除去することができる撥水処理剤に関する。
【０００２】
【従来の技術及び発明が解決しようとする課題】
従来、撥水処理剤としては、アミノ変性シリコーンオイルを主体とするものがあった。ところがこの撥水処理剤にあっては、当該撥水処理剤を自動車のボディやガラスに適用して塗りムラが生じたとき、夏場などボディやガラス表面が太陽光で加熱されていると、その熱によってアミノ変性シリコーンオイルが乾燥してボディやガラス表面に固着して、いわゆる焼き付きムラが生じることがあり、このムラを拭き取ることはきわめて困難であった。
【０００３】
そこで、この焼き付きムラを容易に拭き取ることができるようにするため、拭き取り剤としてジメチルシリコーンオイルを添加した撥水処理剤も提案されている。この撥水処理剤によれば、ジメチルシリコーンオイルがアミノ変性シリコーンオイルの乾燥を抑制し、焼き付きムラの発生を抑えていた。
【０００４】
ところがこの撥水処理剤にあっては、例えば２時間とか３時間とかいった長時間に渡ってムラの拭き取りをしないで放置した場合、アミノ変性シリコーンオイルの乾燥が進行し、容易に拭き取りができなくなっていた。
【０００５】
またこの撥水処理剤にあっては、拭き取り剤としてのジメチルシリコーンオイルを溶解させるために界面活性剤などの可溶化剤を添加する必要があり、この結果、当該撥水処理剤の撥水性能が可溶化剤の影響を受けて低下してしまうという不具合も生じていた。
【０００６】
本発明は、このような事情に鑑みなされたものであり、十分な撥水性が保持されており、かつ長時間放置しても簡単にムラを拭き取り除去することができる撥水処理剤を提供することを目的とするものである。
【０００７】
【課題を解決するための手段】
上記目的を達成するため、請求項１記載の発明は、アミノ変性シリコーンオイルを主体とする撥水処理剤であって、拭き取り剤としてアミノ、ポリエーテル両変性シリコーンオイルを含有することを特徴とする撥水処理剤をその要旨とした。
【０００８】
請求項２記載の発明は、アミノ、ポリエーテル両変性シリコーンオイルの粘度（２５℃）が１００〜１００００ｃＳｔであり、アミノ当量が１００〜１００００であり、ＨＬＢが２〜１５であることを特徴とする撥水処理剤をその要旨とした。
【０００９】
請求項３記載の発明は、アミノ変性シリコーンオイルの粘度（２５℃）が、１０〜１００００ｃＳｔであり、アミノ当量が１００〜１００００であることを特徴とする撥水処理剤をその要旨とした。
【００１０】
請求項４記載の発明は、アミノ変性シリコーンオイルを０．００１〜５０重量％、前記アミノ、ポリエーテル両変性シリコーンオイルを０．００１〜５０重量％の割合で含有することを特徴とする撥水処理剤をその要旨とした。
【００１１】
【発明の実施の形態】
以下、本発明の撥水処理剤を以下に示す一実施の形態に従ってさらに詳しく説明する。この撥水処理剤は、アルキルポリシロキサンの側鎖にアミノ基を導入したアミノ変性シリコーンオイルを撥水成分とするものである。このアミノ変性シリコーンオイルは、粘度（２５℃）が、１０〜１００００ｃＳｔであり、アミノ当量が１００〜１００００のものが好ましい。例えば当該撥水処理剤を自動車のガラスに適用する場合、粘度（２５℃）が、１０〜２００ｃＳｔであり、アミノ当量が１００〜１５００のアミノ変性シリコーンオイルが使用に適しており、自動車のボディに適用する場合には、粘度（２５℃）が、５００〜５０００ｃＳｔであり、アミノ当量が１０００〜５０００のアミノ変性シリコーンオイルが好ましい。このアミノ変性シリコーンオイルの含有量としては、０．００１〜５０重量％の範囲が好ましい。
【００１２】
このアミノ変性シリコーンオイルは、水に不溶であるため、メタノール、エタノール、ｎ−プロパノール、あるいはイソプロピルアルコールなどの水溶性溶剤に溶解させた後、これに水を加えて用いる。この場合、アミノ変性シリコーンオイルの溶解性を高めるため、蟻酸や乳酸あるいは酢酸などを追加使用することもできる。尚、アミノ変性シリコーンオイルは、エマルジョンの形態として用いることもできる。
【００１３】
アミノ、ポリエーテル両変性シリコーンオイルは、当該撥水処理剤をボディやガラスに適用したときにムラが生じても、これを容易に拭き取ることができるようにする拭き取り剤である。そのメカニズムは、アミノ、ポリエーテル両変性シリコーンオイルにおけるアミノ基の部分が撥水層（ムラ）を構成するアミノ変性シリコーンオイルと親和性があり、逆にポリエーテル基の部分が水との親和性があるため、これら両置換基の架橋作用によってムラを塗膜から容易に離脱させることができると考えられる。
【００１４】
このような作用効果を持つアミノ、ポリエーテル両変性シリコーンオイルとしては、アミノ基が当該両変性シリコーンオイルの側鎖または末端に結合し、ポリエーテル基が同両変性シリコーンオイルの主鎖、側鎖または末端に導入されていて、その粘度（２５℃）が１００〜１００００ｃＳｔであり、アミノ当量が１００〜１００００であり、ＨＬＢが２〜１５の範囲のものが好ましい。またこのアミノ、ポリエーテル両変性シリコーンオイルの含有量としては、０．００１〜５０重量％の範囲が好ましい。
【００１５】
本発明の撥水処理剤は、例えば自動車のボディやガラスに噴霧または塗布し、その後拭き取りまたは水洗するという方法で適用することができる。
【００１６】
【実施例】
実施例１
（１）アミノ変性シリコーンオイルエマルジョン              １重量％
（粘度１０００ｃＳｔ、アミノ当量１５００）
（２）アミノ、ポリエーテル両変性シリコーンオイル      ０．５重量％
（粘度３３００ｃＳｔ、アミノ当量２２００、ＨＬＢ５．５）
（３）水                                            ９８．５重量％
【００１７】
実施例２
（１）アミノ変性シリコーンオイル                          １重量％
（粘度５０ｃＳｔ、アミノ当量５００）
（２）アミノ、ポリエーテル両変性シリコーンオイル      ０．５重量％
（粘度３３００ｃＳｔ、アミノ当量２２００、ＨＬＢ５．５）
（３）乳酸                                          ０．０５重量％
（４）イソプロピルアルコール                      ４８．４５重量％
（５）水                                            ５０．０重量％
【００１８】
比較例１
（１）アミノ変性シリコーンオイルエマルジョン              １重量％
（粘度１０００ｃＳｔ、アミノ当量１５００）
（２）ジメチルシリコーンオイルエマルジョン            １．５重量％
（３）水                                            ９７．５重量％
【００１９】
比較例２
（１）アミノ変性シリコーンオイル                          １重量％
（粘度５０ｃＳｔ、アミノ当量５００）
（２）ジメチルシリコーンオイルエマルジョン            ０．５重量％
（３）乳酸                                          ０．０５重量％
（４）イソプロピルアルコール                      ４８．４５重量％
（５）水                                            ５０．０重量％
【００２０】
上記実施例１及び２、並びに比較例１及び２の各撥水処理剤について、ムラの拭き取り性と撥水性について評価した。その結果を表１に示す。尚、ムラの拭き取り性の評価は、３０ｃｍ×３０ｃｍの黒色塗装板の表面に、各撥水処理剤を５ｇ噴霧し、７０℃で  １時間、３時間あるいは２４時間のそれぞれの時間だけ放置した後、濡れタオルで黒色塗装板表面を拭き上げを行い、ムラの拭き取り除去が容易にできる場合○、やや困難な場合△、きわめて困難な場合×とした。
【００２１】
また、撥水性の評価は、７ｃｍ×１５ｃｍの塗装板の表面に、各撥水処理剤を１ｇ噴霧し、１分間放置した後に水洗し、室温で１５分間放置する。その後、それぞれの接触角を測定し、その接触角が９０°以上の場合○、８０〜９０°の場合△、８０°以下の場合×とした。
【００２２】
表１
0003972118.tif 000002
【００２３】
表１より、実施例に係る撥水処理剤を適用したものの場合、ムラの拭き取り性、撥水性のいずれも良好であったのに対し、比較例に係る撥水処理剤を適用したものの場合、ムラの拭き取り性は、時間が経つにつれて悪くなり、一日放置した場合、ムラの除去はきわめて困難であった。また、撥水性の評価についても、やや劣る評価となった。
【００２４】
【発明の効果】
本発明は、アミノ変性シリコーンオイルを主体とする撥水処理剤であって、拭き取り剤としてアミノ、ポリエーテル両変性シリコーンオイルを含有することから、十分な撥水性が保持されており、かつ長時間放置しても簡単にムラを拭き取り除去することができる。